(57)【特許請求の範囲】
【請求項１】
パルスレーザー光を発する光源と、
被加工物が載置されるステージと、
を備えるレーザー加工装置であって、
前記パルスレーザー光が、パルス幅がｐｓｅｃオーダーの超短パルス光であり、
前記光源から前記ステージに至る前記パルスレーザー光の光路が、途中において第１の光路と第２の光路とに部分的に分岐し、その後合流するように設けられてなり、
前記第２の光路の光路長を可変可能な光路長調整手段をさらに備え、
前記光源から出射された前記パルスレーザー光が、前記第１の光路を進む第１のレーザー光と前記第２の光路を進む第２のレーザー光とに分岐し、かつ、前記パルスレーザー光の単位パルス光が、前記第１のレーザー光の単位パルス光である第１の半パルス光と前記第２のレーザー光の単位パルス光である第２の半パルス光とに分岐すると定義するときに、前記光路長調整手段は、合流後の前記光路において前記第２の半パルス光が同じ前記単位パルス光から分岐した前記第１の半パルス光よりも前記単位パルス光の半値幅の１／３倍以上で１０ｎｓｅｃ以下の遅延時間だけ遅延するように前記第２の光路の光路長を設定し、
前記ステージに前記被加工物を載置した状態で、前記ステージを移動させつつ前記パルスレーザー光を前記被加工物に照射することにより、一の前記単位パルス光についての前記第１の半パルス光と前記第２の半パルス光の被照射領域を前記被加工物の被加工面において実質的に同一としつつ、前記被加工物の被加工面において個々の前記単位パルス光ごとの前記被照射領域を離散的に形成し、
前記被照射領域同士の間で前記被加工物の劈開もしくは裂開を生じさせることで、前記被加工物に分割のための起点を形成する、
ことを特徴とする被加工物分割用のレーザー加工装置。
【請求項２】
請求項１に記載のレーザー加工装置であって、
前記第１の半パルス光を照射することによって物質の変質を生じさせるとともにエネルギー吸収効率が高い状態としたそれぞれの前記被照射領域に、前記第１の半パルス光と同一の単位パルス光から分岐した前記第２の半パルス光を照射する、
ことを特徴とする被加工物分割用のレーザー加工装置。
【請求項３】
被加工物に分割起点を形成するための加工方法であって、
パルス幅がｐｓｅｃオーダーの超短パルス光であるパルスレーザー光を出射する光源から被加工物を載置するステージに至る光路を、途中において第１の光路と第２の光路とに部分的に分岐し、その後合流するように設ける光路設定工程と、
前記光源から出射された前記パルスレーザー光が、前記第１の光路を進む第１のレーザー光と前記第２の光路を進む第２のレーザー光とに分岐され、かつ、前記パルスレーザー光の単位パルス光が、前記第１のレーザー光の単位パルス光である第１の半パルス光と前記第２のレーザー光である第２の半パルス光とに分岐されると定義するときに、前記第２の半パルス光が同じ前記単位パルス光から分岐した前記第１の半パルス光よりも前記単位パルス光の半値幅の１／３倍以上で１０ｎｓｅｃ以下の遅延時間だけ遅延するように前記第２の光路の光路長を設定する光路長調整工程と、
前記被加工物を前記ステージに載置する載置工程と、
前記パルスレーザー光を、一の前記単位パルス光についての前記第１の半パルス光と前記第２の半パルス光の被照射領域が実質的に同一となり、かつ、個々の前記単位パルス光ごとの前記被照射領域が前記被加工物の被加工面において離散的に形成されるように前記被加工物に照射することによって、前記被照射領域同士の間で前記被加工物の劈開もしくは裂開を生じさせることで、前記被加工物に分割のための起点を形成する照射工程と、
を備えることを特徴とする被加工物の加工方法。
【請求項４】
請求項３に記載の被加工物の加工方法であって、
前記照射工程においては、前記第１の半パルス光を照射することによって物質の変質を生じさせるとともにエネルギー吸収効率が高い状態としたそれぞれの前記被照射領域に、前記第１の半パルス光と同一の単位パルス光から分岐した前記第２の半パルス光を照射する、
ことを特徴とする被加工物の加工方法。
【請求項５】
請求項３または請求項４に記載の加工方法であって、
異なる前記単位パルス光によって形成する少なくとも２つの被照射領域を、前記被加工物の劈開もしくは裂開容易方向において隣り合うように形成する、
ことを特徴とする被加工物の加工方法。
【請求項６】
請求項５に記載の加工方法であって、
全ての前記被照射領域を、前記被加工物の劈開もしくは裂開容易方向に沿って形成する、
ことを特徴とする被加工物の加工方法。
【請求項７】
請求項５に記載の加工方法であって、
前記少なくとも２つの被照射領域の形成を、前記被加工物の相異なる２つの前記劈開もしくは裂開容易方向において交互に行う、
ことを特徴とする被加工物の加工方法。
【請求項８】
請求項３ないし請求項７のいずれかに記載の加工方法であって、
前記被照射領域を、前記被加工物の相異なる２つの劈開もしくは裂開容易方向に対して等価な方向において形成する、
ことを特徴とする被加工物の加工方法。
【請求項９】
被加工物を分割する方法であって、
請求項３ないし請求項８のいずれかに記載の方法によって分割起点が形成された被加工物を、前記分割起点に沿って分割する、
ことを特徴とする被加工物の分割方法。
【発明の詳細な説明】
【技術分野】
【０００１】
本発明は、レーザー光を照射して被加工物を分割するための加工を行うレーザー加工方法およびこれに用いるレーザー加工装置に関する。
【背景技術】
【０００２】
パルスレーザー光を照射して被加工物を加工する技術（以下、単にレーザー加工もしくはレーザー加工技術とも称する）として種々のものがすでに公知である（例えば、特許文献１ないし特許文献４参照）。
【０００３】
特許文献１に開示されているのは、被加工物たるダイを分割する際に、レーザーアブレーションにより分割予定線に沿って断面Ｖ字形の溝（ブレイク溝）を形成し、この溝を起点としてダイを分割する手法である。一方、特許文献２に開示されているのは、デフォーカス状態のレーザー光を被加工物（被分割体）の分割予定線に沿って照射することにより被照射領域に周囲よりも結晶状態の崩れた断面略Ｖ字形の融解改質領域（変質領域）を生じさせ、この融解改質領域の最下点を起点として被加工物を分割する手法である。
【０００４】
特許文献１および特許文献２に開示の技術を用いて分割起点を形成する場合はいずれも、その後の分割が良好に行われるために、レーザー光の走査方向である分割予定線方向に沿って均一な形状のＶ字形断面（溝断面もしくは変質領域断面）を形成することが、重要である。そのための対応として、例えば、１パルスごとのレーザー光の被照射領域（ビームスポット）が前後で重複するようにレーザー光の照射が制御される。
【０００５】
例えば、レーザー加工の最も基本的なパラメータである、繰り返し周波数（単位ｋＨｚ）をＲとし、走査速度（単位ｍｍ／ｓｅｃ）をＶとするとき、両者の比Ｖ／Ｒがビームスポットの中心間隔となるが、特許文献１および特許文献２に開示の技術においては、ビームスポット同士に重なりが生じるよう、Ｖ／Ｒが１μｍ以下となる条件で、レーザー光の照射および走査が行われる。
【０００６】
また、特許文献３には、表面に積層部を有する基板の内部に集光点を合わせてレーザー光を照射することによって基板内部に改質領域を形成し、この改質領域を切断の起点とする態様が開示されている。
【０００７】
また、特許文献４には、１つの分離線に対して複数回のレーザー光走査を繰り返し、分離線方向に連続する溝部および改質部と、分離線方向に連続しない内部改質部とを深さ方向の上下に形成する態様が開示されている。
【０００８】
一方、特許文献５には、パルス幅がｐｓｅｃオーダーという超短パルスのレーザー光を用いた加工技術であって、パルスレーザー光の集光スポット位置を調整することにより、被加工物（板体）の表層部位から表面に至って微小クラックが群生した微小な溶解痕を形成し、これらの溶解痕の連なった線状の分離容易化領域を形成する態様が開示されている。
【先行技術文献】
【特許文献】
【０００９】
【特許文献１】特開２００４−９１３９号公報
【特許文献２】国際公開第２００６／０６２０１７号
【特許文献３】特開２００７−８３３０９号公報
【特許文献４】特開２００８−９８４６５号公報
【特許文献５】特開２００５−２７１５６３号公報
【発明の概要】
【発明が解決しようとする課題】
【００１０】
レーザー光により分割起点を形成し、その後、ブレーカーにより分割を行うという手法は、従来より行われている機械的切断法であるダイヤモンドスクライビングと比較して、自動性・高速性・安定性・高精度性において有利である。
【００１１】
しかしながら、レーザー光による分割起点の形成を従来の手法にて行った場合、レーザー光が照射された部分に、いわゆる加工痕（レーザー加工痕）が形成されることが不可避であった。加工痕とは、レーザー光が照射された結果、照射前とは材質や構造が変化した変質領域である。加工痕の形成は、通常、分割されたそれぞれの被加工物（分割素片）の特性等に悪影響を与えるために、なるべく抑制されることが好ましい。
【００１２】
例えば、サファイアなどの硬脆性かつ光学的に透明な材料からなる基板の上にＬＥＤ構造などの発光素子構造を形成した被加工物を、特許文献２に開示されているような従来のレーザー加工によってチップ単位に分割することで得られた発光素子のエッジ部分（分割の際にレーザー光の照射を受けた部分）においては、幅が数μｍ程度で深さが数μｍ〜数十μｍ程度の加工痕が連続的に形成されてなる。係る加工痕が、発光素子内部で生じた光を吸収してしまい、素子からの光の取り出し効率を低下させてしまうという問題がある。特に、屈折率の高いサファイア基板を用いた発光素子構造の場合に係る問題が顕著である。
【００１３】
本発明の発明者は、鋭意検討を重ねた結果、被加工物にレーザー光を照射して分割起点を形成するにあたって、該被加工物の劈開性もしくは裂開性を利用することで、加工痕の形成が好適に抑制されるとの知見を得た。加えて、係る加工には超短パルスのレーザー光を用いることが好適であるとの知見を得た。
【００１４】
特許文献１ないし特許文献５においては、被加工物の劈開性もしくは裂開性を利用する分割起点の形成態様について、何らの開示も示唆もなされてはいない。
【００１５】
本発明は上記課題に鑑みてなされたものであり、加工痕の形成が抑制されるとともに、被加工物の分割がより確実に実現される分割起点の形成が可能となる、被分割体の加工方法、およびこれに用いるレーザー加工装置を提供することを目的とする。
【課題を解決するための手段】
【００１６】
上記課題を解決するため、請求項１の発明は、パルスレーザー光を発する光源と、被加工物が載置されるステージと、を備えるレーザー加工装置であって、前記パルスレーザー光が、パルス幅がｐｓｅｃオーダーの超短パルス光であり、前記光源から前記ステージに至る前記パルスレーザー光の光路が、途中において第１の光路と第２の光路とに部分的に分岐し、その後合流するように設けられてなり、前記第２の光路の光路長を可変可能な光路長調整手段をさらに備え、前記光源から出射された前記パルスレーザー光が、前記第１の光路を進む第１のレーザー光と前記第２の光路を進む第２のレーザー光とに分岐し、かつ、前記パルスレーザー光の単位パルス光が、前記第１のレーザー光の単位パルス光である第１の半パルス光と前記第２のレーザー光の単位パルス光である第２の半パルス光とに分岐すると定義するときに、前記光路長調整手段は、合流後の前記光路において前記第２の半パルス光が同じ前記単位パルス光から分岐した前記第１の半パルス光よりも前記単位パルス光の半値幅の１／３倍以上で１０ｎｓｅｃ以下の遅延時間だけ遅延するように前記第２の光路の光路長を設定し、前記ステージに前記被加工物を載置した状態で、前記ステージを移動させつつ前記パルスレーザー光を前記被加工物に照射することにより、一の前記前記個々の単位パルス光についての前記第１の半パルス光と前記第２の半パルス光の被照射領域を前記被加工物の被加工面において実質的に同一としつつ、前記被加工物の被加工面において前記個々の単位パルス光ごとの前記被照射領域を離散的に形成し、前記被照射領域同士の間で前記被加工物の劈開もしくは裂開を生じさせることで、前記被加工物に分割のための起点を形成する、ことを特徴とする。
【００１７】
請求項２の発明は、請求項１に記載のレーザー加工装置であって、前記第１の半パルス光を照射することによって物質の変質を生じさせるとともにエネルギー吸収効率が高い状態としたそれぞれの前記被照射領域に、前記第１の半パルス光と同一の単位パルス光から分岐した前記第２の半パルス光を照射する、ことを特徴とする。
【００１８】
請求項３の発明は、被加工物に分割起点を形成するための加工方法であって、パルス幅がｐｓｅｃオーダーの超短パルス光であるパルスレーザー光を出射する光源から被加工物を載置するステージに至る光路を、途中において第１の光路と第２の光路とに部分的に分岐し、その後合流するように設ける光路設定工程と、前記光源から出射された前記パルスレーザー光が、前記第１の光路を進む第１のレーザー光と前記第２の光路を進む第２のレーザー光とに分岐され、かつ、前記パルスレーザー光の単位パルス光が、前記第１のレーザー光の単位パルス光である第１の半パルス光と前記第２のレーザー光の単位パルス光である第２の半パルス光とに分岐されると定義するときに、前記第２の半パルス光が同じ前記単位パルス光から分岐した前記第１の半パルス光よりも前記単位パルス光の半値幅の１／３倍以上で１０ｎｓｅｃ以下の遅延時間だけ遅延するように前記第２の光路の光路長を設定する光路長調整工程と、前記被加工物を前記ステージに載置する載置工程と、前記パルスレーザー光を、一の前記単位パルス光についての前記第１の半パルス光と前記第２の半パルス光の被照射領域が同一となり、かつ、個々の前記単位パルス光ごとの前記被照射領域が前記被加工物の被加工面において離散的に形成されるように前記被加工物に照射することによって、前記被照射領域同士の間で前記被加工物の劈開もしくは裂開を生じさせることで、前記被加工物に分割のための起点を形成する照射工程と、を備えることを特徴とする。
【００１９】
請求項４の発明は、請求項３に記載の被加工物の加工方法であって、前記照射工程においては、前記第１の半パルス光を照射することによって物質の変質を生じさせるとともにエネルギー吸収効率が高い状態としたそれぞれの前記被照射領域に、前記第１の半パルス光と同一の単位パルス光から分岐した前記第２の半パルス光を照射する、ことを特徴とする。
【００２０】
請求項５の発明は、請求項３または請求項４に記載の加工方法であって、異なる前記単位パルス光によって形成する少なくとも２つの被照射領域を、前記被加工物の劈開もしくは裂開容易方向において隣り合うように形成する、ことを特徴とする。
【００２１】
請求項６の発明は、請求項５に記載の加工方法であって、全ての前記被照射領域を、前記被加工物の劈開もしくは裂開容易方向に沿って形成する、ことを特徴とする。
【００２２】
請求項７の発明は、請求項５に記載の加工方法であって、前記少なくとも２つの被照射領域の形成を、前記被加工物の相異なる２つの前記劈開もしくは裂開容易方向において交互に行う、ことを特徴とする。
【００２３】
請求項８の発明は、請求項３ないし請求項７のいずれかに記載の加工方法であって、前記被照射領域を、前記被加工物の相異なる２つの劈開もしくは裂開容易方向に対して等価な方向において形成する、ことを特徴とする。
【００２４】
請求項９の発明は、被加工物を分割する方法であって、請求項３ないし請求項８のいずれかに記載の方法によって分割起点が形成された被加工物を、前記分割起点に沿って分割する、ことを特徴とする。
【発明の効果】
【００２５】
請求項１ないし請求項９の発明によれば、被加工物の変質による加工痕の形成や被加工物の飛散などを局所的なものに留める一方、被加工物の劈開もしくは裂開を積極的に生じさせることにより、従来よりも極めて高速に、被加工物に対して分割起点を形成することができる。
【００２６】
また、パルスレーザー光のエネルギー利用効率が高まるので、より効率的かつ確実に分割起点を形成することができる。
【図面の簡単な説明】
【００２７】
【図１】第１加工パターンによる加工態様を模式的に示す図である。
【図２】第１加工パターンでの劈開／裂開加工により分割起点を形成した被加工物の表面についての光学顕微鏡像である。
【図３】第１加工パターンに係る加工によって分割起点を形成したサファイアＣ面基板を、該分割起点に沿って分割した後の、表面（Ｃ面）から断面にかけてのＳＥＭ像である。
【図４】第２加工パターンによる加工態様を模式的に示す図である。
【図５】第２加工パターンでの劈開／裂開加工により分割起点を形成した被加工物の表面についての光学顕微鏡像である。
【図６】第２加工パターンに係る加工によって分割起点を形成したサファイアｃ面基板を、該分割起点に沿って分割した後の、表面（Ｃ面）から断面にかけてのＳＥＭ像である。
【図７】第３加工パターンによる加工態様を模式的に示す図である。
【図８】第３加工パターンにおける加工予定線と被照射領域の形成予定位置との関係を示す図である。
【図９】遅延時間を違えた場合の、被加工物に実際に照射されるレーザー光の強度プロファイルの変化の様子を模式的に示す図である。
【図１０】遅延時間が単位パルス光の半値幅の２倍程度であるが、第２半パルス光Ｈ２のピーク強度が第１半パルス光Ｈ１のピーク強度よりも小さい場合の、レーザー光の強度プロファイルを例示する図である。
【図１１】本実施の形態に係るレーザー加工装置５０の構成を概略的に示す模式図である。
【図１２】光学系５の構成を例示する模式図である。
【発明を実施するための形態】
【００２８】
＜加工の原理＞
まず、以下に示す本発明の実施の形態において実現される加工の原理を説明する。本発明において行われる加工は、概略的に言えば、パルスレーザー光（以下、単にレーザー光とも称する）を走査しつつ被加工物の上面（被加工面）に照射することによって、個々のパルスごとの被照射領域の間で被加工物の劈開もしくは裂開を順次に生じさせていき、それぞれにおいて形成された劈開面もしくは裂開面の連続面として分割のための起点（分割起点）を形成するものである。
【００２９】
なお、本実施の形態において、裂開とは、劈開面以外の結晶面に沿って被加工物が略規則的に割れる現象を指し示すものとし、当該結晶面を裂開面と称する。なお、結晶面に完全に沿った微視的な現象である劈開や裂開以外に、巨視的な割れであるクラックがほぼ一定の結晶方位に沿って発生する場合もある。物質によっては主に劈開、裂開もしくはクラックのいずれか１つのみが起こるものもあるが、以降においては、説明の煩雑を避けるため、劈開、裂開、およびクラックを区別せずに劈開／裂開などと総称する。さらに、上述のような態様の加工を、単に劈開／裂開加工などとも称することがある。
【００３０】
以下においては、被加工物が六方晶の単結晶物質であり、そのａ１軸、ａ２軸、およびａ３軸の各軸方向が、劈開／裂開容易方向である場合を例に説明する。例えば、Ｃ面サファイア基板などがこれに該当する。六方晶のａ１軸、ａ２軸、ａ３軸は、Ｃ面内において互いに１２０°ずつの角度をなして互いに対称の位置にある。本発明の加工には、これらの軸の方向と加工予定線の方向（加工予定方向）との関係によって、いくつかのパターンがある。以下、これらについて説明する。なお、以下においては、個々のパルスごとに照射されるレーザー光を単位パルス光と称する。
【００３１】
＜第１加工パターン＞
第１加工パターンは、ａ１軸方向、ａ２軸方向、ａ３軸方向のいずれかと加工予定線とが平行な場合の劈開／裂開加工の態様である。より一般的にいえば、劈開／裂開容易方向と加工予定線の方向とが一致する場合の加工態様である。
【００３２】
図１は、第１加工パターンによる加工態様を模式的に示す図である。図１においては、ａ１軸方向と加工予定線Ｌとが平行な場合を例示している。図１（ａ）は、係る場合のａ１軸方向、ａ２軸方向、ａ３軸方向と加工予定線Ｌとの方位関係を示す図である。図１（ｂ）は、レーザー光の１パルス目の単位パルス光が加工予定線Ｌの端部の被照射領域ＲＥ１に照射された状態を示している。
【００３３】
一般に、単位パルス光の照射は、被加工物の極微小領域に対して高いエネルギーを与えることから、係る照射は、被照射面において単位パルス光の（レーザー光の）の被照射領域相当もしくは被照射領域よりも広い範囲において物質の変質・溶融・蒸発除去などを生じさせる。
【００３４】
ところが、単位パルス光の照射時間つまりはパルス幅を極めて短く設定すると、レーザー光のスポットサイズより狭い、被照射領域ＲＥ１の略中央領域に存在する物質が、照射されたレーザー光から運動エネルギーを得ることでプラズマ化されたり気体状態などに高温化されたりして変質しさらには被照射面に垂直な方向に飛散する一方、係る飛散に伴って生じる反力を初めとする単位パルス光の照射によって生じる衝撃や応力が、該被照射領域の周囲、特に、劈開／裂開容易方向であるａ１軸方向、ａ２軸方向、ａ３軸方向に作用する。これにより、当該方向に沿って、見かけ上は接触状態を保ちつつも微小な劈開もしくは裂開が部分的に生じたり、あるいは、劈開や裂開にまでは至らずとも熱的な歪みが内在される状態が生じる。換言すれば、超短パルスの単位パルス光の照射が、劈開／裂開容易方向に向かう上面視略直線状の弱強度部分を形成するための駆動力として作用しているともいえる。
【００３５】
図１（ｂ）においては、上記各劈開／裂開容易方向において形成される弱強度部分のうち、加工予定線Ｌの延在方向と合致する＋ａ１方向における弱強度部分Ｗ１を破線矢印にて模式的に示している。
【００３６】
続いて、図１（ｃ）に示すように、レーザー光の２パルス目の単位パルス光が照射されて、加工予定線Ｌ上において被照射領域ＲＥ１から所定距離だけ離れた位置に被照射領域ＲＥ２が形成されると、１パルス目と同様に、この２パルス目においても、劈開／裂開容易方向に沿った弱強度部分が形成されることになる。例えば、−ａ１方向には弱強度部分Ｗ２ａが形成され、＋ａ１方向には弱強度部分Ｗ２ｂが形成されることになる。
【００３７】
ただし、この時点においては、１パルス目の単位パルス光の照射によって形成された弱強度部分Ｗ１が弱強度部分Ｗ２ａの延在方向に存在する。すなわち、弱強度部分Ｗ２ａの延在方向は他の箇所よりも小さなエネルギーで劈開または裂開が生じ得る（エネルギーの吸収率の高い）箇所となっている。そのため、実際には、２パルス目の単位パルス光の照射がなされると、その際に生じる衝撃や応力が劈開／裂開容易方向およびその先に存在する弱強度部分に伝播し、弱強度部分Ｗ２ａから弱強度部分Ｗ１にかけて、完全な劈開もしくは裂開が、ほぼ照射の瞬間に生じる。これにより、図１（ｄ）に示す劈開／裂開面Ｃ１が形成される。なお、劈開／裂開面Ｃ１は、被加工物の図面視垂直な方向において数μｍ〜数十μｍ程度の深さにまで形成され得る。しかも、後述するように、劈開／裂開面Ｃ１においては、強い衝撃や応力を受けた結果として結晶面の滑りが生じ、深さ方向に起伏が生じる。
【００３８】
そして、図１（ｅ）に示すように、その後、加工予定線Ｌに沿ってレーザー光を走査することにより被照射領域ＲＥ１、ＲＥ２、ＲＥ３、ＲＥ４・・・・に順次に単位パルス光を照射していくと、これに応じて、劈開／裂開面Ｃ２、Ｃ３・・・が順次に形成されていくことになる。係る態様にて劈開／裂開面を連続的に形成するのが、第１加工パターンにおける劈開／裂開加工である。
【００３９】
別の見方をすれば、単位パルス光の照射によって熱的エネルギーが与えられることで被加工物の表層部分が膨張し、被照射領域ＲＥ１、ＲＥ２、ＲＥ３、ＲＥ４・・・・のそれぞれの略中央領域よりも外側において劈開／裂開面Ｃ１、Ｃ２、Ｃ３・・・に垂直な引張応力が作用することで、劈開／裂開が進展しているともいえる。
【００４０】
すなわち、第１加工パターンにおいては、加工予定線Ｌに沿って離散的に存在する複数の被照射領域と、それら複数の被照射領域の間に形成された劈開／裂開面とが、全体として、被加工物を加工予定線Ｌに沿って分割する際の分割起点となる。係る分割起点の形成後は、所定の治具や装置を用いた分割を行うことで、加工予定線Ｌに概ね沿う態様にて被加工物を分割することができる。
【００４１】
なお、このような劈開／裂開加工を実現するには、パルス幅の短い、短パルスのレーザー光を照射する必要がある。具体的には、パルス幅が１００ｐｓｅｃ以下のレーザー光を用いることが必要である。例えば、１ｐｓｅｃ〜５０ｐｓｅｃ程度のパルス幅を有するレーザー光を用いるのが好適である。
【００４２】
一方、単位パルス光の照射ピッチ（被照射スポットの中心間隔）は、４μｍ〜５０μｍの範囲で定められればよい。これよりも照射ピッチが大きいと、劈開／裂開容易方向における弱強度部分の形成が劈開／裂開面を形成し得るほどにまで進展しない場合が生じるため、上述のような劈開／裂開面からなる分割起点を確実に形成するという観点からは、好ましくない。なお、走査速度、加工効率、製品品質の点からは、照射ピッチは大きい方が好ましいが、劈開／裂開面の形成をより確実なものとするには、４μｍ〜３０μｍの範囲で定めるのが望ましく、４μｍ〜１５μｍ程度であるのがより好適である。
【００４３】
いま、レーザー光の繰り返し周波数がＲ（ｋＨｚ）である場合、１／Ｒ（ｍｓｅｃ）ごとに単位パルス光がレーザー光源から発せられることになる。被加工物に対してレーザー光が相対的に速度Ｖ（ｍｍ／ｓｅｃ）で移動する場合、照射ピッチΔ（μｍ）は、Δ＝Ｖ／Ｒで定まる。従って、レーザー光の走査速度Ｖと繰り返し周波数は、Δが数μｍ程度となるように定められる。例えば、走査速度Ｖは５０ｍｍ／ｓｅｃ〜３０００ｍｍ／ｓｅｃ程度であり、繰り返し周波数Ｒが１ｋＨｚ〜２００ｋＨｚ、特には１０ｋＨｚ〜２００ｋＨｚ程度であるのが好適である。ＶやＲの具体的な値は、被加工物の材質や吸収率、熱伝導率、融点などを勘案して適宜に定められてよい。
【００４４】
レーザー光は、約１μｍ〜１０μｍ程度のビーム径にて照射されることが好ましい。係る場合、レーザー光の照射におけるピークパワー密度はおおよそ０．１ＴＷ／ｃｍ2〜数１０ＴＷ／ｃｍ2となる。
【００４５】
また、レーザー光の照射エネルギー（パルスエネルギー）は０．１μＪ〜５０μＪの範囲内で適宜に定められてよい。
【００４６】
図２は、第１加工パターンでの劈開／裂開加工により分割起点を形成した被加工物の表面についての光学顕微鏡像である。具体的には、サファイアＣ面基板を被加工物とし、そのＣ面上に、ａ１軸方向を加工予定線Ｌの延在方向として７μｍの間隔にて被照射スポットを離散的に形成する加工を行った結果を示している。図２に示す結果は、実際の被加工物が上述したメカニズムで加工されていることを示唆している。
【００４７】
また、図３は、第１加工パターンに係る加工によって分割起点を形成したサファイアＣ面基板を、該分割起点に沿って分割した後の、表面（Ｃ面）から断面にかけてのＳＥＭ（走査電子顕微鏡）像である。なお、図３においては、表面と断面との境界部分を破線にて示している。
【００４８】
図３において観察される、当該表面から１０μｍ前後の範囲に略等間隔に存在する、被加工物の表面から内部に長手方向を有する細長い三角形状あるいは針状の領域が、単位パルス光の照射によって直接に変質や飛散除去等の現象が生じた領域（以下、直接変質領域と称する）である。そして、それら直接変質領域の間に存在する、図面視左右方向に長手方向を有する筋状部分がサブミクロンピッチで図面視上下方向に多数連なっているように観察される領域が、劈開／裂開面である。これら直接変質領域および劈開／裂開面よりも下方が、分割によって形成された分割面である。
【００４９】
劈開／裂開面が形成された領域は、レーザー光の照射を受けた領域ではないので、この第１加工パターンに係る加工においては、離散的に形成された直接変質領域のみが加工痕となっている。しかも、直接変質領域の被加工面におけるサイズは、数百ｎｍ〜１μｍ程度に過ぎない。すなわち、第１加工パターンでの加工を行うことで、従来に比して加工痕の形成が好適に抑制された分割起点の形成が実現される。
【００５０】
なお、ＳＥＭ像において筋状部分として観察されているのは、実際には、劈開／裂開面に形成された、０．１μｍ〜１μｍ程度の高低差を有する微小な凹凸である。係る凹凸は、サファイアのような硬脆性の無機化合物を対象に劈開／裂開加工を行う際に、単位パルス光の照射によって被加工物に強い衝撃や応力が作用することによって、特定の結晶面に滑りが生じることにより形成されたものである。
【００５１】
このような微細な凹凸は存在するものの、図３からは、波線部分を境に表面と断面とが概ね直交していると判断されることから、微細な凹凸が加工誤差として許容される限りにおいて、第１加工パターンにより分割起点を形成し、被加工物を、該分割起点に沿って分割することで、被加工物をその表面に対して概ね垂直に分割することできるといえる。
【００５２】
なお、後述するように、係る微細な凹凸を積極的に形成することが好ましい場合もある。例えば、次述する第２加工パターンによる加工によって顕著に得られる光取り出し効率の向上という効果を、第１加工パターンによる加工によってもある程度は奏することがある。
【００５３】
＜第２加工パターン＞
第２加工パターンは、ａ１軸方向、ａ２軸方向、ａ３軸方向のいずれかと加工予定線とが垂直な場合の劈開／裂開加工の態様である。なお、第２加工パターンにおいて用いるレーザー光の条件は、第１加工パターンと同様である。より一般的にいえば、相異なる２つの劈開／裂開容易方向に対して等価な方向（２つの劈開／裂開容易方向の対称軸となる方向）が加工予定線の方向となる場合の加工態様である。
【００５４】
図４は、第２加工パターンによる加工態様を模式的に示す図である。図４においては、ａ１軸方向と加工予定線Ｌとが直交する場合を例示している。図４（ａ）は、係る場合のａ１軸方向、ａ２軸方向、ａ３軸方向と加工予定線Ｌとの方位関係を示す図である。図４（ｂ）は、レーザー光の１パルス目の単位パルス光が加工予定線Ｌの端部の被照射領域ＲＥ１１に照射された状態を示している。
【００５５】
第２加工パターンの場合も、超短パルスの単位パルス光を照射することで、第１加工パターンと同様に、弱強度部分が形成される。図４（ｂ）においては、上記各劈開／裂開容易方向において形成される弱強度部分のうち、加工予定線Ｌの延在方向に近い−ａ２方向および＋ａ３方向における弱強度部分Ｗ１１ａ、Ｗ１２ａを破線矢印にて模式的に示している。
【００５６】
そして、図４（ｃ）に示すように、レーザー光の２パルス目の単位パルス光が照射されて、加工予定線Ｌ上において被照射領域ＲＥ１１から所定距離だけ離れた位置に被照射領域ＲＥ１２が形成されると、１パルス目と同様に、この２パルス目においても、劈開／裂開容易方向に沿った弱強度部分が形成されることになる。例えば、−ａ３方向には弱強度部分Ｗ１１ｂが形成され、＋ａ２方向には弱強度部分Ｗ１２ｂが形成され、＋ａ３方向には弱強度部分Ｗ１１ｃが形成され、−ａ２方向には弱強度部分Ｗ１２ｃが形成されることになる。
【００５７】
係る場合も、第１加工パターンの場合と同様、１パルス目の単位パルス光の照射によって形成された弱強度部分Ｗ１１ａ、Ｗ１２ａがそれぞれ、弱強度部分Ｗ１１ｂ、Ｗ１２ｂの延在方向に存在するので、実際には、２パルス目の単位パルス光の照射がなされると、その際に生じる衝撃や応力が劈開／裂開容易方向およびその先に存在する弱強度部分に伝播する。すなわち、図４（ｄ）に示すように、劈開／裂開面Ｃ１１ａ、Ｃ１１ｂが形成される。なお、係る場合も、劈開／裂開面Ｃ１１ａ、Ｃ１１ｂは、被加工物の図面視垂直な方向において数μｍ〜数十μｍ程度の深さにまで形成され得る。
【００５８】
引き続き、図４（ｅ）に示すように加工予定線Ｌに沿ってレーザー光を走査し、被照射領域ＲＥ１１、ＲＥ１２、ＲＥ１３、ＲＥ１４・・・・に順次に単位パルス光を照射していくと、その照射の際に生じる衝撃や応力によって、図面視直線状の劈開／裂開面Ｃ１１ａおよびＣ１１ｂ、Ｃ１２ａおよびＣ１２ｂ、Ｃ１３ａおよびＣ１３ｂ、Ｃ１４ａおよびＣ１４ｂ・・・が加工予定線Ｌに沿って順次に形成されていくことになる。
【００５９】
この結果、加工予定線Ｌに関して対称に劈開／裂開面が位置する状態が実現される。第２加工パターンにおいては、加工予定線Ｌに沿って離散的に存在する複数の被照射領域と、それら千鳥状に存在する劈開／裂開面とが、全体として、被加工物を加工予定線Ｌに沿って分割する際の分割起点となる。
【００６０】
図５は、第２加工パターンでの劈開／裂開加工により分割起点を形成した被加工物の表面についての光学顕微鏡像である。具体的には、サファイアＣ面基板を被加工物とし、そのＣ面上に、ａ１軸方向に直交する方向を加工予定線Ｌの延在方向として７μｍの間隔にて被照射スポットを離散的に形成する加工を行った結果を示している。図５からは、実際の被加工物においても、図４（ｅ）に模式的に示したものと同様に表面視千鳥状の（ジグザグ状の）劈開／裂開面が確認される。係る結果は、実際の被加工物が上述したメカニズムで加工されていることを示唆している。
【００６１】
また、図６は、第２加工パターンに係る加工によって分割起点を形成したサファイアＣ面基板を、該分割起点に沿って分割した後の、表面（Ｃ面）から断面にかけてのＳＥＭ像である。なお、図６においては、表面と断面との境界部分を破線にて示している。
【００６２】
図６からは、分割後の被加工物の断面の表面から１０μｍ前後の範囲においては、被加工物の断面が、図４（ｅ）に模式的に示した千鳥状の配置に対応する凹凸を有していることが確認される。係る凹凸を形成しているのが、劈開／裂開面である。なお、図６における凹凸のピッチは５μｍ程度である。第１加工パターンによる加工の場合と同様、劈開／裂開面は平坦ではなく、単位パルス光の照射に起因して特定の結晶面に滑りが生じたことに伴うサブミクロンピッチの凹凸が生じている。
【００６３】
また、係る凹凸の凸部の位置に対応して表面部分から深さ方向にかけて延在するのが、直接変質領域の断面である。図３に示した第１加工パターンによる加工により形成された直接変質領域と比べると、その形状は不均一なものとなっている。そして、これら直接変質領域および劈開／裂開面よりも下方が、分割によって形成された分割面である。
【００６４】
第２加工パターンの場合も、離散的に形成された直接変質領域のみが加工痕となっている点では第１加工パターンと同様である。そして、直接変質領域の被加工面におけるサイズは、数百ｎｍ〜２μｍ程度に過ぎない。すなわち、第２加工パターンでの加工を行う場合も、加工痕の形成が従来よりも好適にされた分割起点の形成が実現される。
【００６５】
第２加工パターンによる加工の場合、劈開／裂開面に形成されたサブミクロンピッチの凹凸に加えて、隣り合う劈開／裂開面同士が数μｍ程度のピッチで凹凸を形成している。このような凹凸形状を有する断面を形成する態様は、サファイアなどの硬脆性かつ光学的に透明な材料からなる基板の上に、ＬＥＤ構造などの発光素子構造を形成した被加工物をチップ（分割素片）単位に分割する場合に有効である。発光素子の場合、レーザー加工によって基板に形成された加工痕の箇所において、発光素子内部で生じた光が吸収されてしまうと、素子からの光の取り出し効率が低下してしまうことになるが、第１加工パターンによる加工を行うことによって基板の加工断面にこの図６に示したような凹凸を意図的に形成した場合には、当該位置での全反射率が低下し、発光素子においてより高い光取り出し効率が実現されることになる。
【００６６】
＜第３加工パターン＞
第３加工パターンは、超短パルスのレーザー光を用いる点、ａ１軸方向、ａ２軸方向、ａ３軸方向のいずれかと加工予定線とが垂直である（相異なる２つの劈開／裂開容易方向に対して等価な方向が加工予定線の方向となる）点では、第２加工パターンと同様であるが、レーザー光の照射態様が第２加工パターンと異なる。
【００６７】
図７は、第３加工パターンによる加工態様を模式的に示す図である。図７においては、ａ１軸方向と加工予定線Ｌとが直交する場合を例示している。図７（ａ）は、係る場合のａ１軸方向、ａ２軸方向、ａ３軸方向と加工予定線Ｌとの方位関係を示す図である。
【００６８】
上述した第２加工パターンでは、図７（ａ）に示したものと同じ方位関係のもと、レーザー光を、加工予定線Ｌの延在方向である、ａ２軸方向とａ３軸方向のちょうど真ん中の方向（ａ２軸方向とａ３軸方向とに対して等価な方向）に沿って、直線的に走査していた。第３加工パターンでは、これに代わり、図７（ｂ）に示すように、個々の被照射領域が、加工予定線Ｌを挟む２つの劈開／裂開容易方向に交互に沿う態様にて千鳥状に（ジグザグに）形成されるように、それぞれの被照射領域を形成する単位パルス光が照射される。図７の場合であれば、−ａ２方向と＋ａ３方向とに交互に沿って被照射領域ＲＥ２１、ＲＥ２２、ＲＥ２３、ＲＥ２４、ＲＥ２５・・・が形成されている。
【００６９】
係る態様にて単位パルス光が照射された場合も、第１および第２加工パターンと同様に、それぞれの単位パルス光の照射に伴って、被照射領域の間に劈開／裂開面が形成される。図７（ｂ）に示す場合であれば、被照射領域ＲＥ２１、ＲＥ２２、ＲＥ２３、ＲＥ２４、ＲＥ２５・・・がこの順に形成されることで、劈開／裂開面Ｃ２１、Ｃ２２、Ｃ２３、Ｃ２４・・・が順次に形成される。
【００７０】
結果として、第３加工パターンにおいては、加工予定線Ｌを軸とする千鳥状の配置にて離散的に存在する複数の被照射領域と、それぞれの被照射領域の間に形成される劈開／裂開面とが、全体として、被加工物を加工予定線Ｌに沿って分割する際の分割起点となる。
【００７１】
そして、当該分割起点に沿って実際に分割を行った場合には、第２加工パターンと同様に、分割後の被加工物の断面の表面から１０μｍ前後の範囲においては、劈開／裂開面による数μｍピッチの凹凸が形成される。しかも、それぞれの劈開／裂開面には、第１および第２加工パターンの場合と同様に、単位パルス光の照射に起因して特定の結晶面に滑りが生じたことに伴うサブミクロンピッチの凹凸が生じる。また、直接変質領域の形成態様も第２加工パターンと同様である。すなわち、第３加工パターにおいても、加工痕の形成は第２加工パターンと同程度に抑制される。
【００７２】
従って、このような第３加工パターンによる加工の場合も、第２パターンによる加工と同様、劈開／裂開面に形成されたサブミクロンピッチの凹凸に加えて、劈開／裂開面同士により数μｍ程度のピッチの凹凸が形成されるので、第３加工パターンによる加工を、発光素子を対象に行った場合も、得られた発光素子は、上述したような光の取り出し効率の向上という観点からはより好適なものとなる。
【００７３】
なお、被加工物の種類によっては、より確実に劈開／裂開を生じさせるべく、いずれも加工予定線Ｌ上の位置である、図７（ｂ）の被照射領域ＲＥ２１と被照射領域ＲＥ２２の中点、被照射領域ＲＥ２２と被照射領域ＲＥ２３の中点、被照射領域ＲＥ２３と被照射領域ＲＥ２４の中点、被照射領域ＲＥ２４と被照射領域ＲＥ２５の中点・・・・にも、被照射領域を形成するようにしてもよい。
【００７４】
ところで、第３加工パターンにおける被照射領域の配置位置は、部分的には劈開／裂開容易方向に沿っている。上述のように加工予定線Ｌ上の中点位置にも被照射領域を形成する場合についても同様である。すなわち、第３加工パターンは、少なくとも２つの被照射領域を、被加工物の劈開／裂開容易方向において隣り合わせて形成する、という点で、第１加工パターンと共通するということもできる。従って、見方を変えれば、第３加工パターンは、レーザー光を走査する方向を周期的に違えつつ第１加工パターンによる加工を行っているものであると捉えることもできる。
【００７５】
また、第１および第２加工パターンの場合は、被照射領域が一直線上に位置するので、レーザー光の出射源を加工予定線に沿って一直線上に移動させ、所定の形成対象位置に到達するたびに単位パルス光を照射して被照射領域を形成すればよく、係る形成態様が最も効率的である。ところが、第３加工パターンの場合、被照射領域を一直線上にではなく千鳥状に（ジグザグに）形成するので、レーザー光の出射源を実際に千鳥状に（ジグザグに）移動させる手法だけでなく、種々の手法にて被照射領域を形成することができる。なお、本実施の形態において、出射源の移動とは、被加工物と出射源との相対移動を意味しており、被加工物が固定されて出射源が移動する場合のみならず、出射源が固定されて被加工物が移動する（実際には被加工物を載置するステージが移動する）態様も含んでいる。
【００７６】
例えば、出射源とステージとを加工予定線に平行に等速で相対移動させつつ、レーザー光の出射方向を加工予定線に垂直な面内にて周期的に変化させることなどによって、上述のような千鳥状の配置関係をみたす態様にて被照射領域を形成することも可能である。
【００７７】
あるいは、複数の出射源を平行に等速で相対移動させつつ、個々の出射源からの単位パルス光の照射タイミングを周期的に変化させることで、上述のような千鳥状の配置関係をみたす態様にて被照射領域を形成することも可能である。
【００７８】
図８は、これら２つの場合の加工予定線と被照射領域の形成予定位置との関係を示す図である。いずれの場合も、図８に示すように、被照射領域ＲＥ２１、ＲＥ２２、ＲＥ２３、ＲＥ２４、ＲＥ２５・・・の形成予定位置Ｐ２１、Ｐ２２、Ｐ２３、Ｐ２４、Ｐ２５・・・をあたかも加工予定線Ｌに平行な直線Ｌα、Ｌβ上に交互に設定し、直線Ｌαに沿った形成予定位置Ｐ２１、Ｐ２３、Ｐ２５・・・・での被照射領域の形成と、直線Ｌβに沿った形成予定位置Ｐ２２、Ｐ２４・・・・での被照射領域の形成とを、同時並行的に行うものと捉えることができる。
【００７９】
なお、出射源を千鳥状に（ジグザグに）移動させる場合、レーザー光の出射源を直接移動させるにせよ、被加工物が載置されるステージを移動させることによってレーザー光を相対的に走査させるにせよ、出射源あるいはステージの移動は二軸同時動作となる。これに対して、出射源あるいはステージのみを加工予定線に平行に移動させる動作は一軸動作である。従って、出射源の高速移動つまりは加工効率の向上を実現するうえにおいては、後者の方がより適しているといえる。
【００８０】
以上の各加工パターンに示すように、本実施の形態において行われる劈開／裂開加工は、単位パルス光の離散的な照射を、主に被加工物において連続的な劈開／裂開を生じさせるための衝撃や応力を付与する手段として用いる加工態様である。被照射領域における被加工物の変質（つまりは加工痕の形成）や飛散などは、あくまで付随的なものとして局所的に生じるものに過ぎない。このような特徴を有する本実施の形態の劈開／裂開加工は、単位パルス光の照射領域をオーバーラップさせつつ、連続的あるいは断続的に変質・溶融・蒸発除去を生じさせることによって加工を行う従来の加工手法とは、そのメカニズムが本質的に異なるものである。
【００８１】
そして、個々の被照射領域に瞬間的に強い衝撃や応力が加わればよいので、レーザー光を高速で走査しつつ照射することが可能である。具体的には、最大で１０００ｍｍ／ｓｅｃという極めて高速走査つまりは高速加工が実現可能である。従来の加工方法での加工速度はせいぜい２００ｍｍ／ｓｅｃ程度であることを鑑みると、その差異は顕著である。当然ながら、本実施の形態において実現される加工方法は従来の加工方法に比して各段に生産性を向上させるものであるといえる。
【００８２】
なお、本実施の形態における劈開／裂開加工は、上述の各加工パターンのように被加工物の結晶方位（劈開／裂開容易方向の方位）と加工予定線とが所定の関係にある場合に特に有効であるが、適用対象はこれらに限られず、原理的には、両者が任意の関係にある場合や被加工物が多結晶体である場合にも適用可能である。これらの場合、加工予定線に対して劈開／裂開が生じる方向が必ずしも一定しないため、分割起点に不規則な凹凸が生じ得るが、被照射領域の間隔や、パルス幅を初めとするレーザー光の照射条件を適宜に設定することで、係る凹凸が加工誤差の許容範囲内に留まった実用上問題のない加工が行える。
【００８３】
＜分離ビームによるエネルギー利用効率の向上＞
本実施の形態に係る劈開／裂開加工は、上述したように、１００ｐｓｅｃ以下のパルス幅を有する単位パルス光を４μｍ〜５０μｍ程度の間隔で離散的に照射し、個々の被照射領域の中心部分にて物質の変質・溶融・蒸発除去などを生じさせることにより、被照射領域間に劈開／裂開を進展させる手法である。それゆえ、被照射領域にて必要以上の加工がなされる必要はなく、むしろ、被照射領域から劈開／裂開容易方向に対して確実に劈開／裂開を進展させることが求められる。
【００８４】
例えば、ピークパワー密度が大きくパルス幅が小さい単位パルス光を照射した場合、被照射領域に与えるエネルギーが過剰となって被照射領域に必要以上のダメージを与える一方で、劈開／裂開が好適に進展しないことが起こり得る。これは、照射された単位パルス光のエネルギーが、劈開／裂開の進展に十分に振り向けられないためである。より詳細にいえば、電子系のエネルギー吸収から当該エネルギーによる分子系の振動への遷移には１０ｐｓｅｃ程度の時間を要すると考えられている。従って、照射された単位パルス光のエネルギーをより多く劈開／裂開の進展に振り向けるためには、ピークパワー密度を弱強度部分が形成される最低限度に抑制しつつパルス幅を大きくした単位パルス光を被加工物に照射する態様が、好ましいといえる。係る場合に、レーザー光のエネルギー利用効率が高まることになる。
【００８５】
本実施の形態においては、このようなエネルギー利用効率の向上を、個々の単位パルス光を光学的にいったん二分し、両者の光路長を違えることによって一方を他方に対してわずかに（せいぜい１０ｎｓｅｃ程度）遅延させつつ被加工物上の実質的に同一の被照射領域に照射させるようにすることで、実現する。係る態様での加工を、分離ビーム加工と称する。以下、具体的に説明する。
【００８６】
図９は、遅延時間を違えた場合の、被加工物に実際に照射されるレーザー光の強度プロファイル（ビーム強度の時間変化）の変化の様子を模式的に示す図である。具体的には、図９（ａ）に示すように、ピーク強度（ピークパワー密度）Ｉで半値幅ωの単位パルス光ＵＰをプロファイルが等しい２つの第１半パルス光Ｈ１と第２半パルス光Ｈ２に分け、両者の光路長を違えることで第２半パルス光Ｈ２を第１半パルス光Ｈ１に対して遅延させる場合を考える。遅延時間をＤとする。
【００８７】
まず、例えば、図９（ｂ）に示す遅延時間Ｄが単位パルス光ＵＰの半値幅ω（数ｐｓｅｃ〜数十ｐｓｅｃ程度）の１／３程度の場合（Ｄ＝ω／３の場合）のように、遅延時間Ｄが比較的小さい場合、第１半パルス光Ｈ１と第２半パルス光Ｈ２とは時間的にオーバーラップして照射され、見かけ上、両者の合成パルス光ＣＰ１は、ピーク強度Ｉ１で半値幅ω１の単一の単位パルス光と透過となる。しかしながら、第２半パルス光Ｈ２が第１半パルス光Ｈ１に対して遅延して照射されることにより、第１半パルス光Ｈ１が照射されて物質の変質が生じさらには劈開／裂開が生じ始めたエネルギー吸収効率が高い状態の（プラズマ状態や高温状態の）被照射領域に、第２半パルス光Ｈ２が照射されることになる。このとき、第２半パルス光Ｈ２のエネルギーは主に劈開／裂開の進展に利用される。
【００８８】
当然ながら、遅延時間Ｄを大きくするにつれて、第１半パルス光Ｈ１と第２半パルス光Ｈ２との時間的なオーバーラップは少なくなっていく。ただし、図９（ｃ）に示すように、遅延時間Ｄが単位パルス光ＵＰの半値幅ωと同程度の場合（Ｄ＝ωの場合）であれば、第１半パルス光Ｈ１と第２半パルス光Ｈ２との合成パルス光ＣＰ２は、合成パルス光ＣＰ１のピーク強度Ｉ１よりもさらに小さいピーク強度Ｉ２の２つのピークを持っている。しかしながら、第１半パルス光Ｈ１が照射されてエネルギー吸収効率が高い状態となっている被照射領域に、第２半パルス光Ｈ２が照射される点においては、合成パルス光ＣＰ１が照射された場合と同様である。なお、合成パルス光ＣＰ２は、全体としては、半値幅ω２（＞ω１）である単位パルス光と捉えることが可能である。
【００８９】
遅延時間Ｄをωよりもさらに大きくして、図９（ｄ）に示すように単位パルス光ＵＰの半値幅ωの２倍程度とした場合（Ｄ＝２ωの場合）、第１半パルス光Ｈ１と第２半パルス光Ｈ２とのオーバーラップはほとんど無くなり、合成パルス光ＣＰ３（名目上そのように称呼する）は、実質的には、第１半パルス光Ｈ１と第２半パルス光Ｈ２とに相当する（つまりはピーク強度Ｉ３がほぼＰ／２である）２つの別個の単位パルス光ＵＰ３ａ、ＵＰ３ｂを遅延時間Ｄで順次に照射するものに過ぎなくなる。
【００９０】
しかしながら、この場合の遅延時間Ｄは大きくてもせいぜい１００ｐｓｅｃ程度であることから、単位パルス光ＵＰ３ａが照射されることで生じたエネルギー吸収効率が高い状態が解消されないうちに単位パルス光ＵＰ３ｂが照射されている。従って、単位パルス光ＵＰ３ｂのエネルギーは劈開／裂開面の進展に利用される。すなわち、この場合も、第１半パルス光Ｈ１と第２半パルス光Ｈ２とに実質的なオーバーラップがある場合と同様、光源から出射された単位パルス光ＵＰのエネルギーは効率的に利用されることになる。
【００９１】
なお、遅延時間Ｄがおおよそ１０ｎｓｅｃの範囲であれば、上述のような単位パルス光ＵＰのエネルギー利用効率を高める効果は得られることが、本発明の発明者によって確認されている。これは、単位パルス光ＵＰ３ａの照射によって実現されたエネルギー吸収効率が高い状態が維持される時間が、せいぜい１０ｎｓｅｃ程度であるためと考えられる。また、遅延時間Ｄがω／３を下回る場合、第２半パルス光Ｈ２を遅延させることの効果が十分に得られず、被加工物１０が過剰なダメージを受けやすくなるので好ましくない。
【００９２】
以上のことから、遅延時間Ｄが１０ｎｓｅｃ以下の範囲内の値として定められるように第１半パルス光Ｈ１と第２半パルス光Ｈ２との光路長差を設けるようにすれば、光源から出射される単位パルス光が、被照射領域に過剰なダメージを与え得るほどのピークパワー密度を有する場合であっても、実際に被加工物に照射される単位パルス光のピーク強度を低下させ、かつ、実質的に照射時間を増大させることができ、個々の単位パルス光について、劈開／裂開の進展に利用されるエネルギーの比率を高めることができる。具体的には、遅れて照射された第２半パルス光Ｈ２のエネルギーを主に劈開／裂開の進展に利用することができる。すなわち、遅延時間Ｄが係る範囲をみたすように第１半パルス光Ｈ１と第２半パルス光Ｈ２との光路長差を設けて分離ビーム加工を行えば、よりエネルギー利用効率を向上させた劈開／裂開加工が実現される。これにより、被加工物１０に対して、より効率的かつ確実に分割起点を形成することができる。
【００９３】
ところで、ここまで説明した分離ビーム加工は、第２半パルス光Ｈ２に第１半パルス光Ｈ１よりも時間的な遅延を与えつつ、両者を実質的に同一の被照射領域に照射するものとしているが、その一方で、本実施の形態においては、上述のように、レーザー光を５０ｍｍ／ｓｅｃ〜３０００ｍｍ／ｓｅｃ程度の走査速度で相対的に走査しつつ加工が行われる。一見すると、両者は矛盾するようにもみえる。なぜならば、第１半パルス光Ｈ１が照射された後、第２半パルス光Ｈ２が照射されるまでの間も、レーザー光と被加工物１０とは相対移動しているため、それぞれの半パルス光における被照射領域の形成位置は異なるはずだからである。しかしながら、例えば、レーザー光の走査速度が３０００ｍｍ／ｓｅｃ（＝３ｍ／ｓｅｃ）であり、遅延時間Ｄが１０ｎｓｅｃであるという、第１半パルス光Ｈ１の照射位置と第２半パルス光Ｈ２の照射位置が最もずれる場合を想定しても、両位置の計算上のずれは、３０ｎｍに過ぎない。一方で、レーザー光のビーム径が約１μｍ〜１０μｍ程度であることや、劈開／裂開加工に際して被加工物１０に形成される被照射領域同士の間隔が４μｍ〜５０μｍである。３０ｎｍという値はそれらの約１／１００〜１／１０００程度であって十分に誤差の範囲内とみなせる。ゆえに、加工を行う上において第１半パルス光Ｈ１と第２半パルス光Ｈ２とは実質的に同一の被照射領域に照射されるとしても、何ら差し支えはない。
【００９４】
また、分離ビーム加工は、上述した第１ないし第３加工パターンのいずれを行う場合でも、実行可能である。
【００９５】
なお、ここまでの説明においては、第１半パルス光Ｈ１と第２半パルス光Ｈ２とが等しいプロファイルを有することを前提として説明しているが、これは、必須の態様ではない。図１０は、遅延時間が単位パルス光の半値幅の２倍程度であるが、第２半パルス光Ｈ２のピーク強度が第１半パルス光Ｈ１のピーク強度よりも小さい場合の、レーザー光の強度プロファイルを例示する図である。このような態様のレーザー光を用いて分離ビーム加工を行う場合も、効率的な劈開／裂開加工が実現される。
【００９６】
係る場合において、第２半パルス光Ｈ２のビーム径や広がり角を第１半パルス光Ｈ１と違えることで、被加工物に照射される際の第２半パルス光Ｈ２の照射スポット径を第１半パルス光Ｈ１の照射スポット径よりも大きくなるようにしてもよい。係る場合、第２半パルス光Ｈ２の半値幅が第１半パルス光Ｈ１の半値幅より大きくなるので、照射時間をより延ばすことができる。
【００９７】
＜レーザー加工装置の概要＞
次に、上述した種々の加工パターンによる加工を実現可能なレーザー加工装置について説明する。
【００９８】
図１１は、本実施の形態に係るレーザー加工装置５０の構成を概略的に示す模式図である。レーザー加工装置５０は、レーザー光照射部５０Ａと、観察部５０Ｂと、例えば石英などの透明な部材からなり、被加工物１０をその上に載置するステージ７と、レーザー加工装置５０の種々の動作（観察動作、アライメント動作、加工動作など）を制御するコントローラ１とを主として備える。レーザー光照射部５０Ａは、レーザー光源ＳＬと光学系５とを備え、ステージ７に載置された被加工物１０にレーザー光を照射する部位であり、上述した、レーザー光の出射源に相当する。観察部５０Ｂは、該被加工物１０をレーザー光が照射される側（これを表面または被加工面と称する）から直接に観測する表面観察と、ステージ７に載置された側（これを裏面または載置面と称する）から該ステージ７を介して観察する裏面観察とを行う部位である。
【００９９】
ステージ７は、移動機構７ｍによってレーザー光照射部５０Ａと観察部５０Ｂとの間で水平方向に移動可能とされてなる。移動機構７ｍは、図示しない駆動手段の作用により水平面内で所定のＸＹ２軸方向にステージ７を移動させる。これにより、レーザー光照射部５０Ａ内におけるレーザー光照射位置の移動や、観察部５０Ｂ内における観察位置の移動や、レーザー光照射部５０Ａと観察部５０Ｂとの間のステージ７の移動などが実現されてなる。なお、移動機構７ｍについては、所定の回転軸を中心とした、水平面内における回転（θ回転）動作も、水平駆動と独立に行えるようになっている。
【０１００】
また、レーザー加工装置５０においては、表面観察と裏面観察とを適宜に切り替え可能に行えるようになっている。これにより、被加工物１０の材質や状態に応じた最適な観察を柔軟かつ速やかに行うことができる。
【０１０１】
ステージ７は、石英など透明な部材で形成されているが、その内部には、被加工物１０を吸着固定するための吸気通路となる図示しない吸引用配管が設けられてなる。吸引用配管は、例えば、ステージ７の所定位置を機械加工により削孔することにより設けられる。
【０１０２】
被加工物１０をステージ７の上に載置した状態で、例えば吸引ポンプなどの吸引手段１１により吸引用配管に対し吸引を行い、吸引用配管のステージ７載置面側先端に設けられた吸引孔に対し負圧を与えることで、被加工物１０（および固定シート４）がステージ７に固定されるようになっている。なお、図１１においては、加工対象である被加工物１０が固定シート４に貼り付けられている場合を例示しているが、好ましくは、固定シート４の外縁部には該固定シート４を固定するための図示しない固定リングが配置される。
【０１０３】
＜照明系および観察系＞
観察部５０Ｂは、ステージ７に載置された被加工物１０に対してステージ７の上方から落射照明光源Ｓ１からの落射照明光Ｌ１の照射と斜光照明光源Ｓ２からの斜光透過照明光Ｌ２の照射とを重畳的に行いつつ、ステージ７の上方側からの表面観察手段６による表面観察と、ステージ７の下方側からの裏面観察手段１６による裏面観察とを、行えるように構成されている。
【０１０４】
具体的には、落射照明光源Ｓ１から発せられた落射照明光Ｌ１が、図示を省略する鏡筒内に設けられたハーフミラー９で反射され、被加工物１０に照射されるようになっている。また、観察部５０Ｂは、ハーフミラー９の上方（鏡筒の上方）に設けられたＣＣＤカメラ６ａと該ＣＣＤカメラ６ａに接続されたモニタ６ｂとを含む表面観察手段６を備えており、落射照明光Ｌ１を照射させた状態でリアルタイムに被加工物１０の明視野像の観察を行うことが出来るようになっている。
【０１０５】
また、観察部５０Ｂにおいては、ステージ７の下方に、より好ましくは、後述するハーフミラー１９の下方（鏡筒の下方）に設けられたＣＣＤカメラ１６ａと該ＣＣＤカメラ１６ａに接続されたモニタ１６ｂとを含む裏面観察手段１６を備えている。なお、モニタ１６ｂと表面観察手段６に備わるモニタ６ｂとは共通のものであってもよい。
【０１０６】
また、ステージ７の下方に備わる同軸照明光源Ｓ３から発せられた同軸照明光Ｌ３が、図示を省略する鏡筒内に設けられたハーフミラー１９で反射され、集光レンズ１８にて集光されたうえで、ステージ７を介して被加工物１０に照射されるようになっていてもよい。さらに好ましくは、ステージ７の下方に斜光照明光源Ｓ４を備えており、斜光照明光Ｌ４を、ステージ７を介して被加工物１０に対して照射できるようになっていてもよい。これらの同軸照明光源Ｓ３や斜光照明光源Ｓ４は、例えば被加工物１０の表面側に不透明な金属層などがあって表面側からの観察が該金属層からの反射が生じて困難な場合など、被加工物１０を裏面側から観察する際に好適に用いることできる。
【０１０７】
＜レーザー光源＞
レーザー光源ＳＬとしては、波長が５００ｎｍ〜１６００ｎｍのものを用いる。また、上述した加工パターンでの加工を実現するべく、レーザー光ＬＢのパルス幅は１ｐｓｅｃ〜５０ｐｓｅｃ程度である必要がある。また、繰り返し周波数Ｒは１０ｋＨｚ〜２００ｋＨｚ程度、レーザー光の照射エネルギー（パルスエネルギー）は０．１μＪ〜５０μＪ程度であるのが好適である。
【０１０８】
なお、レーザー光源ＳＬから出射されるレーザー光ＬＢの偏光状態は、円偏光であっても直線偏光であってもよい。ただし、直線偏光の場合、結晶性被加工材料中での加工断面の曲がりとエネルギー吸収率の観点から、偏光方向が走査方向と略平行にあるように、例えば両者のなす角が±１°以内にあるようにされることが好ましい。
【０１０９】
＜光学系＞
光学系５は、レーザー光が被加工物１０に照射される際の光路を設定する部位である。光学系５によって設定された光路に従って、被加工物の所定の照射位置（被照射領域の形成予定位置）にレーザー光が照射される。
【０１１０】
図１２は、光学系５の構成を例示する模式図である。光学系５は、ビームエキスパンダー５１と、対物レンズ系５２と、分岐ミラー５３と、合成ミラー５４とを主として備える。また、光学系５には、レーザー光ＬＢの光路の向きを変換する目的で、適宜の個数のミラー５ａが適宜に位置に設けられていてもよい。図１２においては、４つのミラー５ａが設けられた場合を例示している。
【０１１１】
また、出射光が直線偏光の場合、光学系５がアッテネータ５ｂを備えることが好ましい。アッテネータ５ｂはレーザー光ＬＢの光路上の適宜の位置に配置され、出射されたレーザー光ＬＢの強度を調整する役割を担う。
【０１１２】
図１２に例示するように、光学系５では、レーザー光源ＳＬから発せられたレーザー光ＬＢの光路ＯＰ上に、いずれもハーフミラーである分岐ミラー５３および合成ミラー５４とが配置されている。光路ＯＰは、分岐ミラー５３によって第１分岐光路ＯＰ１と第２分岐光路ＯＰ２とに分岐し、第１分岐光路ＯＰ１と第２分岐光路ＯＰ２とは、合成ミラー５４で合流し、再び一の光路ＯＰとなる。これにより、レーザー光源ＳＬから出射されたレーザー光ＬＢは、分岐ミラー５３によって第１分岐光路ＯＰ１を進む第１レーザー光ＬＢ１と第２分岐光路ＯＰ２を進む第２レーザー光ＬＢ２とに分離される。係る場合、第１の半パルス光Ｈ１が第１レーザー光ＬＢ１の単位パルス光に相当し、第２の半パルス光Ｈ２が第２レーザー光ＬＢ２の単位パルス光に相当する。
【０１１３】
また、第２分岐光路ＯＰ２上には、光路長調整手段５５が配置されている。光路長調整手段５５は、第２分岐光路ＯＰ２上を進む第２レーザー光ＬＢ２を合成ミラー５４の方へと反射させる複数のミラー群からなる。しかも、光路長調整手段５５は、矢印ＡＲ１にて示すように、第２分岐光路ＯＰ２の延在方向においてその位置を可変させることで、第２レーザー光ＬＢ２の反射位置を自在に調整できるように構成されてなる。係る態様にて第２レーザー光ＬＢ２の反射位置が調整されることにより、第２分岐光路ＯＰ２を進む第２レーザー光ＬＢ２の光路長が任意に設定できるようになっている。
【０１１４】
光路長調整手段５５によって、第２分岐光路ＯＰ２の光路長の方が第１分岐光路ＯＰ１の光路長よりも長くなるように設定することで、第１分岐光路ＯＰ１と第２分岐光路ＯＰ２とが合流した合成ミラー５４よりも下流側の光路ＯＰにおいて、第１レーザー光ＬＢ１に対して第２レーザー光ＬＢ２が遅延することになる。従って、レーザー加工装置５０においては、光路長調整手段５５によって第１分岐光路ＯＰ１と第２分岐光路ＯＰ２との光路長差を適宜に設定することで、上述した分離ビーム加工が、任意の遅延時間Ｄにて可能となっている。
【０１１５】
なお、光路長差をΔＬとすると、遅延時間Ｄと光路長差との関係は、光の速度ｃを用いてΔＬ＝ｃＤと表される。例えばＤ＝１０ｐｓｅｃの場合、ｃ＝３×１０8ｍ／ｓｅｃとして、ΔＬ＝３ｍｍである。
【０１１６】
また、第２分岐光路ＯＰ２上にはフォーカス調整用レンズ系５６が設けられている。係るフォーカス調整用レンズ系５６を適宜に設定することで、第２レーザー光ＬＢ２の単位パルス光である第２半パルス光Ｈ２のビーム径や広がり角を第２レーザー光ＬＢ２の単位パルス光である第１半パルス光Ｈ１と違えることができる。これにより、被加工物に照射される際の第２半パルス光Ｈ２の照射スポット径を第１半パルス光Ｈ１の照射スポット径よりも大きくした状態での分離ビーム加工が可能となる。
【０１１７】
また、第１分岐光路ＯＰ１に備わるアッテネータ５ｂもしくは第２分岐光路ＯＰ２に備わるアッテネータ５ｂを適宜に調整することにより、第２レーザー光ＬＢ２の強度を第１レーザー光ＬＢ１の強度よりも小さくすることにより、図１０に示したようなプロファイルでの分離ビーム加工も可能である。
【０１１８】
ところで、異なる２つのレーザー光源を用意し、それぞれのレーザー光の出射タイミングを遅延させることによって、上述の分離ビーム加工を行う態様も一見可能であるように思えるが、実際には、被照射領域を離散的に形成させるという条件の下、２つのレーザー光源からの出射タイミングの遅延をｐｓｅｃオーダーもしくはｎｓｅｃオーダーで精度よく制御することは、困難であり、現実的ではない。
【０１１９】
なお、図１２においては、対物レンズ系５２から被加工物１０に至るレーザー光ＬＢの光路が固定されている場合を例示している。合成ミラー５４以降の光路ＯＰを実際にあるいは仮想的に複数設定するとともに、図示しない光路設定手段によって、レーザー光ＬＢの個々の単位パルス光が被加工物に対して照射される際の光路を、設定した複数の光路の中で順次に切り替えることが可能に構成されていてもよい。係る場合、被加工物１０の上面の複数箇所において同時並行的な走査が行われる状態、あるいは、仮想的にそのようにみなされる状態が実現される。換言すれば、これは、レーザー光ＬＢの光路をマルチ化しているといえる。
【０１２０】
＜コントローラ＞
コントローラ１は、上述の各部の動作を制御し、被加工物１０の加工処理を実現させる制御部２と、レーザー加工装置５０の動作を制御するプログラム３ｐや加工処理の際に参照される種々のデータを記憶する記憶部３とをさらに備える。
【０１２１】
制御部２は、例えばパーソナルコンピュータやマイクロコンピュータなどの汎用のコンピュータによって実現されるものであり、記憶部３に記憶されているプログラム３ｐが該コンピュータに読み込まれ実行されることにより、種々の構成要素が制御部２の機能的構成要素として実現される。
【０１２２】
具体的には、制御部２は、移動機構７ｍによるステージ７の駆動や集光レンズ１８の合焦動作など、加工処理に関係する種々の駆動部分の動作を制御する駆動制御部２１と、ＣＣＤカメラ６ａおよび１６ａによる撮像を制御する撮像制御部２２と、レーザー光源ＳＬからのレーザー光ＬＢの照射および光学系５における光路の設定態様を制御する照射制御部２３と、吸引手段１１によるステージ７への被加工物１０の吸着固定動作を制御する吸着制御部２４と、与えられた加工位置データＤ１（後述）および加工モード設定データＤ２（後述）に従って加工対象位置への加工処理を実行させる加工処理部２５とを、主として備える。
【０１２３】
記憶部３は、ＲＯＭやＲＡＭおよびハードディスクなどの記憶媒体によって実現される。なお、記憶部３は、制御部２を実現するコンピュータの構成要素によって実現される態様であってもよいし、ハードディスクの場合など、該コンピュータとは別体に設けられる態様であってもよい。
【０１２４】
記憶部３には、被加工物１０について設定された加工予定線の位置を記述した加工位置データＤ１が外部から与えられて記憶される。また、記憶部３には、レーザー光の個々のパラメータについての条件や光学系５における光路の設定条件やステージ７の駆動条件（あるいはそれらの設定可能範囲）などが加工モードごとに記述された、加工モード設定データＤ２が、あらかじめ記憶されている。
【０１２５】
なお、レーザー加工装置５０に対してオペレータが与える種々の入力指示は、コントローラ１において実現されるＧＵＩを利用して行われるのが好ましい。例えば、加工処理部２５の作用により加工処理用メニューがＧＵＩにて提供される。オペレータは、係る加工処理用メニューに基づいて、後述する加工モードの選択や、加工条件の入力などを行う。
【０１２６】
＜アライメント動作＞
レーザー加工装置５０においては、加工処理に先立ち、観察部５０Ｂにおいて、被加工物１０の配置位置を微調整するアライメント動作が行えるようになっている。アライメント動作は、被加工物１０に定められているＸＹ座標軸をステージ７の座標軸と一致させるために行う処理である。係るアライメント処理は、上述した加工パターンでの加工を行う場合に、被加工物の結晶方位と加工予定線とレーザー光の走査方向とが各加工パターンにおいて求められる所定の関係をみたすようにするうえで重要である。
【０１２７】
アライメント動作は、公知の技術を適用して実行することが可能であり、加工パターンに応じて適宜の態様にて行われればよい。例えば、１つの母基板を用いて作製された多数個のデバイスチップを切り出す場合など、被加工物１０の表面に繰り返しパターンが形成されているような場合であれば、パターンマッチングなどの手法を用いることで適切なアライメント動作が実現される。この場合、概略的にいえば、被加工物１０に形成されている複数のアライメント用マークの撮像画像をＣＣＤカメラ６ａあるいは１６ａが取得し、それらの撮像画像の撮像位置の相対的関係に基づいて加工処理部２５がアライメント量を特定し、駆動制御部２１が該アライメント量に応じて移動機構７ｍによりステージ７を移動させることによって、アライメントが実現される。
【０１２８】
係るアライメント動作を行うことによって、加工処理における加工位置が正確に特定される。なお、アライメント動作終了後、被加工物１０を載置したステージ７はレーザー光照射部５０Ａへと移動し、引き続いてレーザー光ＬＢを照射することによる加工処理が行われることになる。なお、観察部５０Ｂからレーザー光照射部５０Ａへのステージ７の移動は、アライメント動作時に想定された加工予定位置と実際の加工位置とがずれないように保証されている。
【０１２９】
＜加工処理の概略＞
次に、本実施の形態に係るレーザー加工装置５０における加工処理について説明する。レーザー加工装置５０においては、レーザー光源ＳＬから発せられ光学系５を経たレーザー光ＬＢの照射と、被加工物１０が載置固定されたステージ７の移動とを組み合わせることによって、光学系５を経たレーザー光ＬＢを被加工物１０に対して相対的に走査させつつ被加工物１０の加工を行えるようになっている。具体的には、上述した第１ないし第３加工パターンでの劈開／裂開加工を行うことができる。
【０１３０】
第１加工パターンでの加工を行う場合は、加工予定線Ｌが劈開／裂開容易方向に平行に設定された被加工物１０について、該劈開／裂開容易方向とステージ７の移動方向とが一致するように被加工物１０をアライメントしたうえで、レーザー光ＬＢによって被加工物１０の加工予定線Ｌ上を走査する。
【０１３１】
第２加工パターンでの加工を行う場合は、加工予定線Ｌが劈開／裂開容易方向に垂直に設定された被加工物１０について、該劈開／裂開容易方向とステージ７の移動方向とが直交するように被加工物１０をアライメントしたうえで、レーザー光ＬＢによって被加工物１０の加工予定線Ｌ上を走査する。
【０１３２】
第３加工パターンでの加工を行う場合には、２つの劈開／裂開方向に対して加工予定線Ｌが等価な位置となるように、被加工物１０をアライメントしたうえで、それぞれの劈開／裂開方向について交互にレーザー光ＬＢによる走査が行われるように、ステージ７の移動方向を交互に違えるようにすればよい。
【０１３３】
あるいは、第３加工モードでの加工を行う場合、図８に示したような、加工予定線Ｌに平行な直線Ｌα、Ｌβあるいはさらに加工予定線Ｌ自体に沿って、実体的にあるいは仮想的に複数のレーザー光を走査させるようにしてもよい。なお、仮想的に複数のレーザー光を走査させるとは、実際には１つの光路にてレーザー光を照射するもののその光路を時間的に変化させることで、複数の光路にてレーザー光を照射する場合と同様の走査態様が実現されることをいう。
【０１３４】
また、いずれの加工パターンの場合であっても、光路長差ΔＬを適宜に設定することによって遅延時間Ｄをパルス幅の２倍程度以下の値に設定することで、分離ビーム加工を好適に行うことができる。
【符号の説明】
【０１３５】
１  コントローラ
２  制御部
３  記憶部
４  固定シート
５  光学系
７  ステージ
７ｍ  移動機構
１０  被加工物
１０ａ  （被加工物の）載置面
５０  レーザー加工装置
５０Ａ  レーザー光照射部
５１  ビームエキスパンダー
５２  対物レンズ系
５３  分岐ミラー
５４  合成ミラー
５５  光路長調整手段
５６  フォーカス調整用レンズ系
Ｃ１〜Ｃ３、Ｃ１１ａ、Ｃ１１ｂ、Ｃ２１〜Ｃ２４  劈開／裂開面
ＣＰ１、ＣＰ２、ＣＰ３  合成パルス光
Ｌ  加工予定線
ＬＢ  レーザー光
ＬＢ１  第１レーザー光
ＬＢ２  第２レーザー光
Ｈ１  第１半パルス光
Ｈ２  第２半パルス光
ＯＰ  光路
ＯＰ１  第１分岐光路
ＯＰ２  第２分岐光路
ＲＥ、ＲＥ１〜ＲＥ４、ＲＥ１１〜ＲＥ１５、ＲＥ２１〜ＲＥ２５  被照射領域
ＳＬ  レーザー光源
ＵＰ、ＵＰ３ａ、ＵＰ３ｂ  単位パルス光
【図１】
0005360277.tif 000002
【図４】
0005360277.tif 000003
【図７】
0005360277.tif 000004
【図８】
0005360277.tif 000005
【図９】
0005360277.tif 000006
【図１０】
0005360277.tif 000007
【図１１】
0005360277.tif 000008
【図１２】
0005360277.tif 000009
【図２】
0005360277.tif 000010
【図３】
0005360277.tif 000011
【図５】
0005360277.tif 000012
【図６】
0005360277.tif 000013